1 ) 분말 A 대신 에 , 표 1 에 나타내 는 바 와 같이 하 여 제작 된 LiCoO 2 원료 분말 3 에 상당 하 는 분말 J 를 이용 한 것 , 2 ) 건조 후 의 LiCoO 2 그린 시트 의 두께 가 120 ㎛ 가 되 도록 성형 을 행한 것 , 3 ) Li 2 CO 3 그린 시트 편 ( 과잉 리튬 원 ) 을 배치 하 지 않 은 것 , 4 ) 본 소성 을 2 단계 소성 이 아니 라 870 ℃ 에서 20 시간 의 1 단계 소성 으로 행한 것 , 5 ) 고속 충 방전 용량 유지 율 의 평가 를 이하 에 나타내 는 순서 및 조건 으로 행한 것 이외 에 는 예 2 와 동일 하 게 하 여 , 정극 판 및 전지 의 제작 및 각종 평가 를 행하 였 다 .